ПАНЕЛЬ, ИЗГОТОВЛЕННАЯ ИЗ МНОГОСЛОЙНЫХ КОМПОЗИТОВ И СПОСОБ ЕЕ ИЗГОТОВЛЕНИЯ

1. Объединенная панель, изготовленная из соединенных между собой многослойных композитов, при этом панель содержит первый (1) многослойный композит и второй (2) многослойный композит, в которой первый (1) многослойный композит содержит уложенные первые (5, 5ʹ, 5ʺ) металлические слои и, по меньшей мере, один фиброармированный слой (19) адгезива между соседними металлическими слоями первых (5, 5ʹ, 5ʺ) металлических слоев, при этом второй (2) многослойный композит содержит уложенные вторые (4, 4ʹ, 4ʺ) металлические слои и, по меньшей мере, один фиброармированный слой (19) адгезива между соседними металлическими слоями вторых (4, 4ʹ, 4ʺ) металлических слоев, причем из первых и вторых металлических слоев металлический слой образует, в свою очередь, внешний (5, 4) металлический слой, который определяет внешнюю (7) поверхность этого многослойного композита, а упомянутые внешние поверхности ограничивают одну и ту же непрерывно и однородно образованную поверхность (6) панели, причем из одной пары внешних металлических слоев, которые содержат первый (5) внешний металлический слой первого (1) многослойного композита и второй (4) внешний металлический слой второго (2) многослойного композита, второй (4) внешний металлический слой содержит уступчатую (8) часть кромки, которая перекрывается с соседней частью (9) кромки первого (5) внешнего металлического слоя, и которая приклеена к адгезионной поверхности (25) части (9) кромки первого (5) внешнего металлического слоя посредством адгезива (10), причем данная адгезионная поверхность (25) обращена от поверхности (6) панели, причем в местоположении перехода от внешней (7) поверхности первого (5) внешнего металлического слоя к внешней (7) поверхности второго (4) внешнего металлического слоя находится наполнитель (11),
отличающаяся тем, что панель дополнительно содержит слой (14) плакировки, причем данный слой плакировки содержит, по меньшей мере, один слой (15, 24) волокнистого материала, простирающийся по поверхности наполнителя (11) и соседним областям (12, 13) внешней поверхности внешних металлических слоев (5, 4), расположенных на противоположных сторонах наполнителя (11), и приклеивающийся к областям (12, 13) внешней поверхности, при этом внешняя сторона слоя (14) плакировки образована слоем (16) адгезива или волокнистым слоем, встроенным в материал адгезива.
2. Панель по п. 1, в которой, по меньшей мере, один слой (15, 24) волокнистого материала содержит волокна, встроенные в материал адгезива.
3. Панель по п. 1 или 2, в которой слой (14) плакировки задает внешнюю поверхность слоя (14) плакировки, а упомянутая внешняя поверхность слоя (14) плакировки задает поверхность (6) панели.
4. Панель по любому из предыдущих пунктов, в которой внешняя поверхность, заданная слоем (14) плакировки, совпадает с поверхностью (6) панели.
5. Панель по любому из предыдущих пунктов, в которой слой (14) плакировки приклеен к наполнителю (11).
6. Панель по любому из предыдущих пунктов, в которой первый и второй многослойные композиты (1, 2) являются уступчатыми в местоположении слоя (14) плакировки.
7. Панель по любому из предыдущих пунктов, в которой слой (15, 24) волокнистого материала содержит волокнистый слой, такой как стекловолоконный слой, который встроен в материал адгезива.
8. Панель по любому из предыдущих пунктов, в которой слой (14) плакировки содержит несколько слоев волокнистого материала (15, 24), которые приклеены друг к другу.
9. Панель по п. 8, в которой более внешний слой волокнистого материала (15), если смотреть вдоль внешней поверхности, простирается относительно более внутреннего слоя волокнистого материала (24).
10. Панель по п. 9, отличающаяся тем, что многослойные композиты (1, 2) являются уступчатыми вдоль первого расстояния в местоположении более внешнего простирающегося слоя волокнистого материала (15), и уступчатыми вдоль второго расстояния в местоположении более внутреннего слоя волокнистого материала (24).
11. Панель по любому из предыдущих пунктов, в которой направление волокна слоя (слоев) волокнистого материала (15, 24) ориентировано поперечно относительно кромки (20) части (9) кромки первого (5) внешнего металлического слоя.
12. Панель по любому из предыдущих пунктов, в которой фиброармированный слой (19) адгезива содержит волокна, которые ориентированы поперечно относительно кромки (20) части (9) кромки первого (5) внешнего металлического слоя.
13. Панель по любому из предыдущих пунктов, в которой фиброармированный слой (19) адгезива содержит волокна, которые ориентированы в том же направлении, что и кромки (20) части (9) кромки первого (5) внешнего металлического слоя.
14. Панель по любому из предыдущих пунктов, в которой волокна фиброармированного слоя (слоев) адгезива (19) и/или волокна слоя (слоев) волокнистого материала (15, 24) содержат стекловолокна.
15. Панель по п. 14, в которой слой (слои) волокнистого материала (15, 24) образован из препрега ненаправленных волокон, которые встроены в матричный материал.
16. Панель по любому из предыдущих пунктов, в которой между взаимно перекрывающимися частями (8, 9) кромок металлических слоев (4, 5) адгезива (10) содержится нанесенный материал адгезива, такой как рогожка, внедренная в клей.
17. Панель по любому из предыдущих пунктов, в которой наполнитель (11) состоит из клея между обоими внешними металлическими слоями (4, 5).
18. Панель по любому из предыдущих пунктов, в которой наполнитель (11) является призмообразным, таким как призма с треугольным поперечным сечением, разграниченным наклонной стороной уступчатой (8) области кромки уступчатого второго (4) внешнего металлического слоя, стыкуемой кромкой (20) первого (5) внешнего металлического слоя и поверхностью наполнителя (11), которая покрыта слоем (14) плакировки.
19. Панель по любому из предыдущих пунктов, в которой наполнитель (11) образован в виде адгезива, выдавленного между взаимно перекрывающимися частями (8, 9) кромок слоев (4, 5) внешнего материала.
20. Панель по любому из предыдущих пунктов, в которой фиброармированный слой (слои) адгезива (19) непрерывно простирается (простираются) из первого (1) многослойного композита во второй (2) многослойный композит.
21. Способ изготовления панели, содержащий этапы, на которых:
- обеспечивают пресс-форму (21), формовочная поверхность (22) которой проявляет форму внешней поверхности изготавливаемой панели,
- размещают первый (5) металлический слой, который демонстрирует часть (9) кромки, на формовочную поверхность (22),
- размещают второй металлический слой (4), который демонстрирует часть (8) кромки, на формовочную поверхность (22), вследствие чего часть (8) кромки второго металлического слоя (4) перекрывает часть (9) кромки первого (5) металлического слоя, причем между перекрывающимися частями (8, 9) кромок обеспечен адгезив (10),
- размещают, по меньшей мере, один волокнистый слой, встроенный в адгезив или препрег (19), на металлические слои (4, 5),
- размещают дополнительного металлического слоя (5ʹ), по меньшей мере, на один волокнистый слой (19), встроенный в адгезив,
- осуществляют любое повторение этапов размещения волокнистого слоя, встроенного в адгезив, на предварительно размещенный металлический слой и волокнистый слой, и размещения дополнительного металлического слоя на волокнистый слой,
- покрывают сформированный указанным образом упаковки из металлических слоев и волокнистых слоев, встроенных в адгезив, воздухонепроницаемой пленкой,
- обеспечивают укупоривание пленки, нанесенной вокруг упаковки, относительно пресс-формы,
- извлекают газы из пространства, образованного между пленкой и пресс-формой и обеспечивают, таким образом, давление, действующее на упаковку,
- уплотняют упаковку путем ее помещения в условия высокого давления и нагрева,
- под действием давления и нагрева, формируют выступ в металлическом слое каждой пары взаимно перекрывающихся металлических слоев, и
- под действием давления и нагрева, формируют поверхность, ориентированную к формовочной поверхности упаковки, в соответствии с формой формовочной поверхности,
отличающийся тем, что
- перед помещением первой пары взаимно перекрывающихся металлических слоев (4, 5) на формовочную поверхность (22) осуществляют помещение на формовочную поверхность (22) слоя (14) плакировки, содержащего, по меньшей мере, один слой (15, 24) волокнистого материала,
- затем осуществляют помещение первой пары взаимно перекрывающихся металлических слоев (4, 5) таким образом, чтобы соседние области внешней поверхности, которые расположены на противоположных сторонах перехода между металлическими слоями (4, 5), находились в контакте со слоем (14) плакировки,
- под действием давления и нагрева, в ходе этапа уплотнения, осуществляют адгезионное связывание слоя (14) плакировки с соседними областями внешней поверхности первой пары взаимно перекрывающихся металлических слоев (4, 5).
22. Способ по п. 21, содержащий отгибание под действием давления и нагрева кромок упаковок металлических слоев (4, 4ʹ, 4ʺ; 5, 5ʹ, 5ʹʹ) и волокнистых слоев (19), встроенных в адгезив, в местоположении слоя (14) плакировки.
23. Способ по п. 21 или 22, содержащий этапы:
- выдавливания наружу, под действием давления и нагрева, по меньшей мере, части адгезива (10) между перекрывающимися областями (8, 9) кромок,
- формирования адгезионного наполнителя (11) из адгезива, выдавленного в пространство, разграниченное наклонной стороной уступчатой области (8) кромки уступчатого второго (4) металлического слоя, стыкуемой кромкой (20) первого (5) металлического слоя и слоем (14) плакировки.
24. Способ по любому из пп. 21-23, содержащий формирование слоя (14) плакировки, по меньшей мере, из одного волокнистого слоя, встроенного в адгезив или препрег (15), который помещен непосредственно на формовочную поверхность (22).
25. Способ по любому из пп. 21-23, содержащий формирование слоя (14) плакировки, по меньшей мере, из одного слоя (16) адгезива, который помещен непосредственно на формовочную поверхность (22), и, по меньшей мере, одного волокнистого слоя, встроенного в адгезив или препрег (15), который помещен на слой адгезива.